(57)【要約】【課題】従来技術とは異なる新たなアプローチで、耐硫酸性コンクリート構造物、特に、下水管用に好適な硫酸腐食耐性コンクリート系管、コンクリート系管の硫酸腐食防止方法及び鉄筋の防食方法を提供する。【解決手段】導電性物質を内在させてセメントが固化してなるコンクリート系管であって、電子放出菌の活動の際に生じる電子を前記導電性物質を通して空気中の酸素に供給することを特徴とする硫酸腐食耐性コンクリート系管とした。また、導電性物質を内在させて固化してなるコンクリート系管内において、電子放出菌の活動によって電子を生成させ、前記電子を前記導電性物質を通して空気中の酸素に供給することで、硫酸（Ｈ２ＳＯ４）の生成を抑制し、コンクリートの腐食を防ぐことを特徴とする、コンクリート系管の硫酸腐食防止方法とした。【選択図】図６
2020007626.tif 000002
【特許請求の範囲】
【請求項１】
導電性物質を内在させてセメントが固化してなるコンクリート系管であって、
電子放出菌の活動の際に生じる電子を前記導電性物質を通して空気中の酸素に供給することを特徴とする硫酸腐食耐性コンクリート系管。
【請求項２】
前記導電性物質が、炭素粉末であることを特徴とする請求項１に記載の硫酸腐食耐性コンクリート系管。
【請求項３】
前記炭素を粉末が、前記コンクリート系管材料中に前記セメント量の５〜７０重量％の範囲で含まれることを特徴とする請求項２に記載の硫酸腐食耐性コンクリート系管。
【請求項４】
導電性物質を内在させて固化してなるコンクリート系管内において、
電子放出菌の活動によって電子を生成させ、
前記電子を前記導電性物質を通して空気中の酸素に供給することで、
硫酸（Ｈ２ＳＯ４）の生成を抑制し、コンクリートの腐食を防ぐことを特徴とする、
コンクリート系管の硫酸腐食防止方法。
【請求項５】
導電性物質を内在させて固化してなるコンクリート系管内において、
電子放出菌の活動により硫化水素（Ｈ２Ｓ）から硫黄（Ｓ）及び電子を生成させ、
前記電子を前記導電性物質を通して空気中の酸素に供給することで、
前記硫化水素（Ｈ２Ｓ）の大気中への放散を抑制し、前記硫化水素（Ｈ２Ｓ↑）と酸素（Ｏ２）を基に生成される硫酸（Ｈ２ＳＯ４）の生成反応を抑制し、コンクリートの腐食を防ぐことを特徴とする、
コンクリート系管の硫酸腐食防止方法。
【請求項６】
前記硫酸腐食耐性コンクリート系管が下水管であって、
かつ前記有機物が下水管内に堆積する汚泥であることを特徴とする請求項４又は請求項５に記載のコンクリート系管の硫酸腐食防止方法。
【請求項７】
請求項１〜請求項３の何れか１項に記載の硫酸腐食耐性コンクリート系管において、
前記電子を前記コンクリート中の鉄筋に通電することにより、前記鉄筋の腐食を防止することを特徴とするコンクリート系管の鉄筋の防食方法。
【発明の詳細な説明】
【技術分野】
【０００１】
本発明は、耐硫酸性コンクリート構造物、特に、下水管用に好適な硫酸腐食耐性コンクリート系管、コンクリート系管の硫酸腐食防止方法及びコンクリート系管の鉄筋の防食方法に関する。
【背景技術】
【０００２】
例えば、下水管用のコンクリート管は、図１に示す非特許文献１の腐食概念図、及びそれに基づく出願人作成の模式図（図２）に示すように、
（１）硫酸塩還元菌（「ＳＲＢ」、「硫酸還元菌」ともいう）によって汚泥堆積層（有機物層）の内でＨ２Ｓが発生する。
（２）発生したＨ２Ｓが気相に放散される。
（３）Ｈ２Ｓから硫黄酸化細菌（「ＳＯＢ」、「硫黄酸化菌」ともいう）によってＨ２ＳＯ４が生成される。
それら反応経路を経て生成されたＨ２ＳＯ４によって、図３に示す写真（非特許文献２）のように腐食する。
【０００３】
そのような腐食対策として、特許文献１、特許文献２などの技術が開発されている。しかしながら、特許文献１，２の製品は特殊な物質、配合によってなるもので煩雑、コストが高いものである。
【０００４】
また、非特許文献３では、図４（非特許文献３のＦｉｇ．４のトレース）に示すように、電気放出菌を利用した有機物処理、およびそれに伴う硫化水素発生抑制の方法が考案されているものの、発電を視野に入れた構造であるため管内に電極（アノード、カソード）を設置するなどの処置が必要となる。
【先行技術文献】
【特許文献】
【０００５】
【特許文献１】特開２００５−３３６０１２号公報
【特許文献２】特開平０４−１４９０５３号公報
【非特許文献】
【０００６】
【非特許文献１】https://www.jswa.go.jp/g/g5/g5m/im/pdf/i7.pdf（地方共同法人日本下水道事業団，２０１０）
【非特許文献２】https://theconversation.com/crumbling-sewers-are-linked-to-drinking-water-treatment-30398
【非特許文献３】https://pdfs.semanticscholar.org/9466/322f9155fc1532222ed16b85839594d35ad8.pdf(Lehua Zhang, Peter De Schryver, Bart De Gusseme, Willem De Muynck, Nico Boon, Willy Verstraete,(2008). Chemical and biological technologies for hydrogen sulfide emission control in sewer systems: a review. WATER RESEARCH, 42(1-2), p.1-12.)
【発明の概要】
【発明が解決しようとする課題】
【０００７】
そこで、本発明は、従来技術とは異なる新たなアプローチで、耐硫酸性コンクリート構造物、特に、下水管用に好適な硫酸腐食耐性コンクリート系管、コンクリート系管の硫酸腐食防止方法及び鉄筋の防食方法を提供する。
【課題を解決するための手段】
【０００８】
そして、本発明は、上記の課題を解決するために、
（１）
導電性物質を内在させてセメントが固化してなるコンクリート系管であって、
電子放出菌の活動の際に生じる電子を前記導電性物質を通して空気中の酸素に供給することを特徴とする硫酸腐食耐性コンクリート系管。
（２）
前記導電性物質が、炭素粉末であることを特徴とする（１）に記載の硫酸腐食耐性コンクリート系管。
（３）
前記炭素を粉末が、前記コンクリート系管材料中に前記セメント量の５〜７０重量％の範囲で含まれることを特徴とする（２）に記載の硫酸腐食耐性コンクリート系管。
（４）
導電性物質を内在させて固化してなるコンクリート系管内において、
電子放出菌の活動によって電子を生成させ、
前記電子を前記導電性物質を通して空気中の酸素に供給することで、
硫酸（Ｈ２ＳＯ４）の生成を抑制し、コンクリートの腐食を防ぐことを特徴とする、
コンクリート系管の硫酸腐食防止方法。
（５）
導電性物質を内在させて固化してなるコンクリート系管内において、
電子放出菌の活動により硫化水素（Ｈ２Ｓ）から硫黄（Ｓ）及び電子を生成させ、
前記電子を前記導電性物質を通して空気中の酸素に供給することで、
前記硫化水素（Ｈ２Ｓ）の大気中への放散を抑制し、前記硫化水素（Ｈ２Ｓ↑）と酸素（Ｏ２）を基に生成される硫酸（Ｈ２ＳＯ４）の生成反応を抑制し、コンクリートの腐食を防ぐことを特徴とする、
コンクリート系管の硫酸腐食防止方法。
（６）
前記硫酸腐食耐性コンクリート系管が下水管であって、
かつ前記有機物が下水管内に堆積する汚泥であることを特徴とする（４）又は（５）に記載のコンクリート系管の硫酸腐食防止方法。
（７）
（１）〜（３）の何れか１に記載の硫酸腐食耐性コンクリート系管において、
前記電子を前記コンクリート中の鉄筋に通電することにより、前記鉄筋の腐食を防止することを特徴とするコンクリート系管の鉄筋の防食方法。
構成とした。
【発明の効果】
【０００９】
本発明は、以上の構成であるので、以下の効果を奏する。すなわち、本発明の硫酸腐食耐性コンクリート系管を下水管として利用しても、強度が十分で、硫酸腐食に対して耐性がある。その結果、本発明は長期使用に耐え、ランニングコストを低く抑えることができる。さらに、従来行っている微生物増殖のコントロールを必要としないため、薬注制御、好気・嫌気制御、その設備、人員、コストを必要としない。
【００１０】
加えて、酸素を電子受容体として利用するため、汚泥堆積物中の有機物を効率よく分解することができる。
【００１１】
さらに、電子放出菌から放出された電子の一部が常時コンクリート中の鉄筋に通電されるため鉄筋の電位が高く維持され、鉄筋の酸化が制限され、鉄筋の防食が可能になる。
【図面の簡単な説明】
【００１２】
【図１】下水管の腐食機構の概念図（非特許文献１）である。
【図２】非特許文献１を参考に作成した腐食機構の模式図である。
【図３】硫酸により腐食した下水管の写真である。
【図４】非特許文献３のＦｉｇ．４を参考に作成した電子放出菌を利用した有機物処理機能をもつ下水管の模式図である。
【図５】（Ａ）は一般的な菌による有機物の分解と、それによって生じた電子伝達経路図、（Ｂ）は本願発明による電子放出菌による有機物の分解と、電子放出反応、さらに電子伝達経路の説明図である。
【図６】本願発明による下水管内における有機物（汚泥堆積物）の分解と、電子放出反応、電子伝達経路の説明図である。
【発明を実施するための形態】
【００１３】
以下、添付図面に基づき本発明について詳細に説明する。なお、本発明はそれらに限定されるものではない。
【００１４】
図５（Ａ）に示すように、直接電子放出しない一般的な菌は、好気呼吸を行う際にエネルギー回収後に二酸化炭素を生成するとともに、余剰電子を体内にて酸素に受け渡す。
一方、前述の硫酸塩還元菌（ＳＲＢ）は嫌気呼吸を行う際に、有機物を酸化してエネルギー回収後に余剰電子を硫酸イオンに受け渡して還元することで硫化水素を放出する。
【００１５】
他方、図５（Ｂ）に示すように、電子放出菌は、好気呼吸や嫌気呼吸を行うに際して、エネルギー回収後に、直接導体に余剰電子を放出する。その電子は、種々の電子伝達系を介して、最終的には酸素に伝達される。
【００１６】
本願発明では、図５（Ｂ）及び図６に示すように、導電性物質をコンクリートに含有させてなる硫酸腐食耐性コンクリート系管２であるので、管の電気伝導率を向上させるとともに、硫酸腐食耐性コンクリート系管２を下水管として用いた場合には、導体としての導電性物質をコンクリートに含有させ、さらに表面にも設けることで、酸素を最終電子受容体とした電子放出菌の呼吸に伴う酸化・還元サイクルをコンクリート２ａを介して成立させることができる。
それにより、硫酸塩還元菌の嫌気呼吸で生じた硫化水素（Ｈ２Ｓ）を酸化することで大気中への放散を積極的に抑制し、硫化水素（Ｈ２Ｓ↑）と酸素（Ｏ２）を基に生成される硫酸（Ｈ２ＳＯ４）の生成反応を抑制し、コンクリート２ａの腐食を防ぐことができる。
【００１７】
ここで、導電性物質としては、炭素繊維及び粉末、金属繊維及び粉末などがある。
【００１８】
特に、炭素粉末がセメント成分と化学反応を起こさないこと、電子放出菌と接触しやすく分散させることが容易なことから好適である。添加量としては、導電性物質の添加量が増加するのに伴い硬化したセメントの強度が低下するためセメント量にたいして５〜７０重量％までであるのが好ましい。
【００１９】
このような硫酸腐食耐性コンクリート系管は、従来のヒューム管の遠心成形で製造することができる。その場合、比重の差から電子放出菌の存在するヒューム管内面に導電性物質を集めることができ、導電性物質の添加量を抑えることができるため特に好ましい。
【００２０】
導電性物質によりコンクリートの電気伝導率が向上しており電子放出菌から放出された電子の一部はヒューム管の主筋である鉄筋にも通電するため、鉄筋の電位が通常に比べ高く維持されることから、鉄筋の酸化が制限され酸化腐食を防止し、コンクリート系管の鉄筋の防食が可能になる。
【符号の説明】
【００２１】
１      利用中の下水管
２      硫酸腐食耐性コンクリート系管
２ａ    コンクリート
【図１】
2020007626.tif 000003
【図２】
2020007626.tif 000004
【図３】
2020007626.tif 000005
【図４】
2020007626.tif 000006
【図５】
2020007626.tif 000007
【図６】
2020007626.tif 000008